(57)【要約】【課題】高負荷下での減少した摩耗性により特に特徴付けられる改善された反転カーボンブラック。【解決手段】ＣＴＡＢ値２０〜１９０ｍ2／ｇおよび２４Ｍ４−ＤＢＰ吸収量４０〜１４０ｍｌ／１００ｇを有し、ＳＳＢＲ／ＢＲゴムコンパウンドへの配合中に関係式    ｔａｎδ0／ｔａｎδ60  ＞  ２．７６−６．７×１０-3×ＣＴＡＢを満足するｔａｎδ0／ｔａｎδ60の比を有し、その際、ｔａｎδ60の値は、同じＣＴＡＢ表面積および２４Ｍ４−ＤＢＰ吸収量を有するＡＳＴＭカーボンブラックの値よりも常に低いファーネスカーボンブラック。【選択図】なし【特許請求の範囲】
【請求項１】
ＣＴＡＢ値２０〜１９０ｍ2／ｇおよび２４Ｍ４−ＤＢＰ吸収量４０〜１４０ｍｌ／１００ｇを有し、かつＳＳＢＲ／ＢＲゴムコンパウンド中に配合される場合に、関係式
ｔａｎδ0／ｔａｎδ60  ＞  ２．７６−６．７×１０-3×ＣＴＡＢ
を満足するｔａｎδ0／ｔａｎδ60比を有し、その際、ｔａｎδ60の値は同一のＣＴＡＢ表面積および２４Ｍ４−ＤＢＰ吸収量を有するＡＳＴＭカーボンブラックの値より常に低いファーネスカーボンブラックにおいて、
粒度分布曲線が４０００００ｎｍ3未満の絶対勾配を有し、この絶対勾配ＡＳは、カーボンブラックの測定された凝集体の粒度分布から、次式：
2012136711.tif 000014
ことを特徴とする、ファーネスカーボンブラック。
【請求項２】
請求項１記載のファーネスカーボンブラックを製造する方法であって、
反応器の軸線に沿って燃焼帯域、反応帯域および停止帯域を有するカーボンブラック反応器中で、請求項１記載のファーネスカーボンブラックを製造する方法において、
燃焼帯域内で、酸素含有ガス中の第一のカーボンブラック原材料を燃焼させることにより、熱い廃ガス流を発生させ、
燃焼帯域から反応帯域を通して停止帯域へ廃ガスを供給し、
反応帯域内で、熱い廃ガス中に第二のカーボンブラック原材料を混入し、かつ
停止帯域内で、水を噴霧することによりカーボンブラック形成を停止させ、その際、第一のカーボンブラック原材料として、オイル、オイル／天然ガス混合物または天然ガス単独を使用し、
第一のカーボンブラック原材料の燃焼を制御して核を形成させ、
前記核を直ちに第二のカーボンブラック原材料と接触させ、
形成するカーボンブラックの粒度分布曲線の生じる絶対勾配が４０００００ｎｍ3未満であるように、燃焼空気、第一の原材料および第二の原材料を増大させることを特徴とする、前記方法。
【請求項３】
請求項２記載の方法により製造されることを特徴とする、ファーネスカーボンブラック。
【請求項４】
請求項１記載のファーネスカーボンブラックを含有することを特徴とする、タイヤ。
【発明の詳細な説明】
【技術分野】
【０００１】
本発明は、改善された反転(inversion)カーボンブラックならびにその製造法に関する。
【背景技術】
【０００２】
カーボンブラックは、タイヤ工業において使用されるゴムコンパウンド中で、補強材カーボンブラックとして幅広く使用されている。これに関連してカーボンブラックの性質は、使用されるゴムコンパウンドの性質とともに、完成したタイヤの性能に影響を及ぼす。
【０００３】
必要とされる性質は、高い耐摩耗性、低いころがり抵抗および湿った路面状態の場合の良好な密着性である。ころがり抵抗および密着性は、実質的に、トレッドコンパウンドの粘弾性挙動の影響を受ける。周期的な変形の場合には、粘弾性挙動は機械的損失係数ｔａｎδにより表すことができ、伸びまたは圧縮の場合には、粘弾性挙動は動的伸び弾性率｜Ｅ*｜により表すことができる。これらの値の大きさは双方とも、強く温度に依存する。これに関連して、湿った路面への密着性は、約０℃での損失係数ｔａｎδ0と直接に相関関係にあり、かつころがり抵抗は、約６０℃での損失係数ｔａｎδ60と相関関係にある。低い温度で、損失係数が高くなればなるほど、通常、湿った路面へのタイヤ組成物の密着性がより良好になる。それに対して、ころがり抵抗を減少させるために、高い温度でできるだけ小さい損失係数が要求される。
【０００４】
トレッドコンパウンドの耐摩耗性および粘弾性、ひいては損失係数は、実質的に、使用される補強材カーボンブラックの性質により決定される。ここで、実質的なパラメータは、比表面積、特に、カーボンブラックのゴム活性な表面部分の基準であるＣＴＡＢ表面積である。ＣＴＡＢ表面積が増大するにつれて、耐摩耗性およびｔａｎδは増大する。
【０００５】
他の重要なカーボンブラックのパラメータは、カーボンブラックに機械的応力をかけた後に依然として残留する残留構造に関連する出発構造の測定された数としてのＤＢＰ吸収量および２４Ｍ４−ＤＢＰ吸収量、ならびにＤＩＮ６６１３２により測定されるカーボンブラックの比表面積（ＢＥＴ表面積）である。
【０００６】
同定されるカーボンブラックのパラメータは、カーボンブラックの粒子の形に依存する。カーボンブラックの製造過程中に、最初に、１０〜５００ｎｍの直径を有するいわゆる一次粒子が形成され、その後、固い三次元凝集体に成長する。測定すべきパラメータとして空隙構造および粒度分布は、沈降の際に示される。
【０００７】
トレッドコンパウンドのために適したカーボンブラックは、ＣＴＡＢ表面積２０〜１９０ｍ2／ｇおよび２４Ｍ４−ＤＢＰ吸収量値４０〜１４０ｍｌ／１００ｇで表される。
【０００８】
カーボンブラック凝集体の平均粒径は、ＡＳＴＭ  Ｄ−１７６５によるカーボンブラックの分類に使用される。この分類は、４桁の英数字表記からなり、その際、最初の文字（ＮまたはＳ）は、加硫の性質に関連する情報を提供し、引続く３桁の数の最初の数は、平均粒径に関連する情報を提供する。しかしながら、このＡＳＴＭ分類は、極めて大まかである。従って、１つのＡＳＴＭ分類範囲内で、トレッドコンパウンドの相当に偏った粘弾性が起こりうる。
【０００９】
ドイツ連邦共和国特許第１９５２１５６５号明細書には、低いころがり抵抗および改善された密着性の必要条件を幅広い範囲まで満足させる反転カーボンブラックが記載されている。これらは、ＳＳＢＲ／ＢＲゴムコンパウンドへ配合する間に、ｔａｎδ0／ｔａｎδ60の比が、関係式
ｔａｎδ0／ｔａｎδ60  ＞  ２．７６−６．７×１０-3×ＣＴＡＢ
を満たし、かつｔａｎδ60の値は、同一のＣＴＡＢ表面積および２４Ｍ４−ＤＢＰ吸収量を有するＡＳＴＭカーボンブラックの相応する値よりも常に低いカーボンブラックである。
【００１０】
ドイツ連邦共和国特許第１９５２１５６５号明細書によるカーボンブラックは、今日、タイヤ工業において使用されるカーボンブラックの圧倒的大多数を製造するのに使用されるファーネスカーボンブラック法により製造される。この方法は、反転カーボンブラックの製造のために特別に変更された。
【００１１】
ファーネスカーボンブラック法は、原則として酸化的熱分解に基づいており；すなわち、高度に防火性の材料で被覆された反応器中でのカーボンブラック原材料の不完全燃焼である。カーボンブラック原材料として、いわゆるカーボンブラックオイルが使用されるが、しかしガス状炭化水素も単独で、またはカーボンブラックオイルと同時に使用されることができる。反応器の特別な構造設計とは独立して、カーボンブラック製造の様々な段階に相当する３つの帯域は、カーボンブラック反応器中で区別されることができる。これらの帯域は、反応器の軸線に沿って連続的に存在し、かつ反応媒体は、連続的にこれらの帯域を貫流する。
【００１２】
第一の帯域、いわゆる燃焼帯域は、実質的に、反応器の燃焼室を含む。ここで、熱い燃焼室排気ガスは、燃料、たいてい炭化水素燃料と過剰の予熱燃焼空気または他の酸素含有ガスを燃やすことにより発生する。天然ガスは、今日、燃料として圧倒的に使用されているが、しかし液状炭化水素、例えば暖房用油を使用することも可能である。燃料の燃焼は、通常、過剰の酸素を有する条件下で行われる。書籍"Carbon Black"第二版，Marcel Dekker, Inc., New York, 1993, 第20頁によれば、エネルギーの最適使用を得るためには、燃料の二酸化炭素および水への変換が燃焼室中でできるだけ完全に行われることが極めて重要である。本方法において、過剰の空気は、燃料の完全な変換を促進する。燃料は、通常、１つまたはそれ以上の燃焼ランスを用いて燃焼室に導入される。
【００１３】
Ｋファクターは、過剰の空気を特徴付ける指数としてしばしば使用される。Ｋファクターは、燃料の化学量論的燃焼に必要とされる空気の量と、実際に燃焼に供給される空気の量との比である。従ってＫファクター１は、燃焼が化学量論的であることを意味している。空気が過剰にある場合には、Ｋファクターは１未満である。通常Ｋファクター０．３〜０．９が使用される。
【００１４】
カーボンブラック反応器の反応帯域と呼ばれる第二の帯域において、カーボンブラック形成が行われる。この目的のためには、カーボンブラック原材料は、注入され、熱い廃ガス流中に混合される。燃焼帯域内で完全に反応しない酸素量に関連して、反応帯域内へ導入される過剰の炭化水素量で存在する。従って、通常の条件下では、カーボンブラック形成はここで開始する。
【００１５】
カーボンブラックオイルは、様々な方法で反応器中へ注入されることができる。例えば、軸方向のオイル注入ランス、または流動方向に関連して垂直である平面上に反応器の周面上に配置されている１つまたはそれ以上の半径方向のオイルランスが適している。反応器は、流動方向に沿って、半径方向のオイルランスを有する複数の平面を有していてもよい。オイルランスの先端に、噴霧ノズルまたは噴射ノズルが備えられ、これを用いてカーボンブラックオイルが廃ガス流中へ混合される。
【００１６】
カーボンブラックオイルおよびガス状炭化水素、例えばメタンの同時使用の場合に、カーボンブラック原材料として、ガス状炭化水素は、カーボンブラックオイルとは別個に、ガスランスの特別なセットを通して熱い廃ガス流中へ注入されることができる。
【００１７】
カーボンブラック反応器の停止帯域（急冷帯域）と呼ばれる第三の帯域において、カーボンブラック形成は、カーボンブラック含有処理ガスの急速冷却により停止される。この工程は、望ましくない任意の副反応を回避させる。このような副反応は、多孔性カーボンブラックをもたらしうる。反応は、通常、適当な噴霧ノズルを用いて水を噴霧することにより停止される。通常、カーボンブラック反応器に沿って、水噴霧のため、例えば「急冷」のための幾つかの箇所があるので、反応帯域内のカーボンブラックの滞留時間は変化させることができる。直列熱交換器中で、処理ガスの残留熱は、燃焼空気を予熱するために使用される。
【００１８】
多数の様々な反応器の形が公知である。様々な変法は、全て３つの反応帯域に関連するものであるが、しかし殊に、多数の実施態様の変法は、反応帯域およびカーボンブラック原材料の注入ランスの配置のためにある。最新の反応器は、通常、反応器の周面の周りに、ならびに反応器の軸線に沿って分布された幾つかのオイル注入ランスを有する。幾つかの個々の流れに亘って分布されたカーボンブラックオイル量は、燃焼室から流出する熱い燃焼廃ガスの流れ中に、より十分に混合されることができる。流れ方向に空間的に分布された導入箇所を用いて、オイル注入を時間的に互い違いに配置することも可能である。
【００１９】
一次粒子径、ひいては通常の容易に測定可能なカーボンブラックの比表面積は、熱い廃ガス中に注入されるカーボンブラックオイルの量により制御されることができる。燃焼室中で発生する廃ガスの量および温度が一定に保たれる場合には、カーボンブラックオイル単独の量がカーボンブラック比表面積に関連する一次粒子径の要因となる。より大量のカーボンブラックオイルは、より少量のカーボンブラックオイルよりもより少ない比表面積を有する粗大なカーボンブラックをまねく。同時に、カーボンブラックオイルの量の変化に伴い、反応温度の変化があり；噴霧したカーボンブラックオイルは、反応器中で温度を低下させるので、より大量のカーボンブラックオイルはより低い温度を意味し、より低い温度はより大量のカーボンブラックオイルを意味する。これから、書籍"Carbon Black"上記参照、第３４頁に記載されている一次粒子径に関連して、カーボンブラック形成温度およびカーボンブラック比表面積の間の関係を誘導することが可能である。
【００２０】
ついで、カーボンブラックオイルが反応器の軸線に沿って別個に位置している２つの異なる注入箇所から分配される場合には、最初の上流の位置で、燃焼室廃ガス中に依然として含有されている残留酸素の量は、噴霧されたカーボンブラックに関連して依然として過剰である。従って、カーボンブラック形成は、その後のカーボンブラック注入箇所に比較してより高温の箇所で行われ、すなわち最初の注入箇所で、形成されたカーボンブラックは、より微細な粒子を有し、かつその後の注入箇所でよりも、より高い比表面積で存在する。カーボンブラックオイルのそれぞれ付加的な注入は、付加的な温度低下およびより大きな一次粒子を有するカーボンブラックをまねく。従って、この方法で製造されたカーボンブラックは、幅広い粒度分布曲線で存在し、ゴム中に配合後、これらは極めて狭いモノモジュラ(monomodular)の粒度範囲を有するカーボンブラックとはむしろ異なる挙動で存在する。幅広い粒度分布曲線は、ゴムコンパウンドのより低い損失係数、すなわち低ヒステリシスをまねき、従って低ヒステリシス（ｌｈ）カーボンブラックという表現が使用される。この種類のカーボンブラックまたはその製造法は、欧州特許第０３１５４４２号明細書および同第０５１９９８８号明細書に記載されている。
【００２１】
従って、常法は、反応器の軸線に沿って一定の間隔に配置されたカーボンブラックオイルのための噴霧装置を用いて、ゴムコンパウンドに配合される場合にゴムコンパウンドに、より低いころがり抵抗を付与するより幅広い粒度分布曲線を有するカーボンブラックを製造することができる。
【００２２】
反転カーボンブラックの製造のためには、ファーネスカーボンブラック法は、別の方法で変更されることができる。但し、常用のファーネスカーボンブラック法は、燃焼室中で、殊に燃焼帯域内で、燃料のできるだけ完全な燃焼を得るために向けられているのに対し、ドイツ連邦共和国特許第１９５２１５６５号明細書による反転カーボンブラックの製造のための方法は、燃焼帯域内での燃料の不完全な燃焼の結果としての炭化水素核の形成に基づいている。ついで、核は熱い廃ガス流とともに反応帯域へ輸送され、その際、核形成の誘導されたカーボンブラック形成は、添加されたカーボンブラック原材料で開始される。しかし、目的とする燃料の不完全な燃焼は、燃料が酸素の理論量未満の量で燃やされることを意味していない。むしろ、本発明による方法は、燃焼室中で過剰の空気または酸素含有ガスで開始する。常用のカーボンブラックとして、０．３〜０．９のＫファクターは、本方法において使用されることができる。
【００２３】
過剰の空気にも関わらず、カーボンブラック核を発生させるために、様々な経路がドイツ連邦共和国特許第１９５２１５６５号明細書により、保証されうる。この方法の好ましい変法において、液状炭化水素は、出発燃料として使用され、ついで、反応器の燃焼室中の天然ガスの代わりに過剰の空気または酸素含有ガスで燃やされる。液状炭化水素は、ガス状炭化水素よりもゆっくりと燃える、というのも、これらは最初に、ガス状の形に変換されなければならず、すなわち蒸発されなければならないからである。従って過剰の酸素にも関わらず、液状炭化水素は、燃えるだけではなく、−十分な時間が使用可能であり、温度が十分に高い場合に−燃える炭化水素核の形成に使用されることができるか、または急速な冷却が適用される場合に成長してより大きなカーボンブラック粒子を形成することができる。核形成の誘導されたカーボンブラック形成は、過剰の酸素との液状炭化水素の燃焼中に形成される核が、直ちにカーボンブラックオイルと接触され、ひいては核成長が開始されるという事実に基づく。
【００２４】
ドイツ連邦共和国特許第１９５２１５６５号明細書による方法の付加的な変法では、燃料として天然ガスが使用される。核形成は、燃焼空気の熱流中の天然ガスの不十分な混合物が故意に達成されるように極めて低い燃焼ランスからのガスの流出速度を選択することにより達成される。不十分に混合した火炎の場合のカーボンブラック核の形および用語の輝炎は、形成される粒子の着火のために使用されることは公知である。この手順において、液状炭化水素の燃焼として、形成された核を、それらが形成すると直ちに、カーボンブラックオイルと接触させることが重要である。燃焼帯域中に過剰に存在する酸素と核の変換を達成するために、より大きな燃焼室または燃焼帯域を使用する場合には、それにより、カーボンブラック反応器の燃焼帯域中の完全な変換を可能にし、ひいては核形成の誘導されたカーボンブラック形成が行われない。
【００２５】
双方の記載された変法は、組み合わせることもできる。その場合に、液状炭化水素および天然ガス、または他のガス状成分は、燃焼帯域へ適当な比で同時に供給される。オイル、例えばカーボンブラックオイル自体を液状炭化水素として使用するのが好ましい。
【００２６】
従って、ドイツ連邦共和国特許第１９５２１５６５号明細書による方法は、使用される酸素が炭化水素に関連して過剰に存在する燃焼帯域内で燃料として液状および／またはガス状炭化水素を用いることにある。このことは、カーボンブラック核が、例えば、液状炭化水素の不十分な滞留時間のため、またはガス状炭化水素と燃焼空気の不十分な混合のために形成されることを保証している。ついで、このカーボンブラック核は、反応帯域内で、その形成後に直ちに、酸素の量に関連して過剰で使用されるカーボンブラック原材料と接触される。生じたカーボンブラック反応ガス混合物の冷却後に、水のノズルを通して停止帯域への導入および常法でこうして形成されたカーボンブラックの別の処理が続く。
【００２７】
ドイツ連邦共和国特許第１９５２１５６５号明細書によれば、燃料は、カーボンブラック形成において重要な役割を果たし；以下の第一のカーボンブラック原材料として挙げられる。従って、反応帯域内で混合されなければならないカーボンブラック原材料は、第二のカーボンブラック原材料として挙げられ、かつ量に関連して、形成されるカーボンブラックの大多数を占めている。
【００２８】
ドイツ連邦共和国特許第１９５２１５６５号明細書による反転カーボンブラックは、常用のカーボンブラックと比較して、減少したころがり抵抗および湿った条件下で比較しうる密着性をカーボンブラック混合物に付与する。さらに、ＡＦＭ（原子間力顕微鏡法）試験は、反転カーボンブラックが、相当する標準のＡＳＴＭカーボンブラックよりかなり粗い表面を表し、これはカーボンブラック粒子へのゴムポリマーの改善された結合をもたらす（W. Gronski他, "NMR Relaxation, A Method Relevant for Technical Properties of Carbon Black-Filled Rubbers, International rubber conference 1997, Nuremberg, 第107頁）。ゴムポリマーの改善された結合は、ころがり抵抗の減少をもたらす。
【００２９】
反転カーボンブラックを用いるゴムコンパウンドの摩耗に関連する試験は、このカーボンブラックがゴムコンパウンドに、負荷へのより低い暴露とともに改善された耐摩耗性を付与することを示している。高い負荷の場合に、例えば、トラックタイヤにおいて、これらのゴムコンパウンドは、増大した摩耗性を表す。
【先行技術文献】
【特許文献】
【００３０】
【特許文献１】ドイツ連邦共和国特許第１９５２１５６５号明細書
【特許文献２】欧州特許第０３１５４４２号明細書
【特許文献３】欧州特許第０５１９９８８号明細書
【非特許文献】
【００３１】
【非特許文献１】"Carbon Black"第二版，Marcel Dekker, Inc., New York, 1993, 第20頁, 第34頁
【非特許文献２】W. Gronski他, "NMR Relaxation, A Method Relevant for Technical Properties of Carbon Black-Filled Rubbers, International rubber conference 1997, Nuremberg, 第107頁
【非特許文献３】Lothar Sachs: Statistical Evaluation Methods, (in German) Springer-Verlag, Berlin, 第3版, 第81〜83頁
【非特許文献４】K.A.Grosch, the 131th ACS Rubber Div. Meeting, No.7 (1987)
【非特許文献５】K.A. Grosch他, Kautsch. Gummi Kunstst. 50, 841 (1997)
【発明の概要】
【発明が解決しようとする課題】
【００３２】
従って、本発明の課題は、高負荷下での減少した摩耗性により特に特徴付けられる改善された反転カーボンブラックを提供することである。
【課題を解決するための手段】
【００３３】
本発明の上記課題および他の課題は、ＣＴＡＢ値２０〜１９０ｍ2／ｇおよび２４Ｍ４−ＤＢＰ吸収量４０〜１４０ｍｌ／１００ｇを有し、ＳＳＢＲ／ＢＲゴムコンパウンドへの配合中に関係式
ｔａｎδ0／ｔａｎδ60  ＞  ２．７６−６．７×１０-3×ＣＴＡＢ
を満足するｔａｎδ0／ｔａｎδ60の比を有し、その際、ｔａｎδ60の値は、同じＣＴＡＢ表面積および２４Ｍ４−ＤＢＰ吸収量を有するＡＳＴＭカーボンブラックの値よりも常に低いファーネスカーボンブラックにより達成される。このカーボンブラックは、カーボンブラック凝集体の粒度分布曲線が４０００００ｎｍ3未満の絶対勾配を有することにより特徴付けられる。
【００３４】
本発明の別の特徴は、本明細書において以下に記載されているような、上記ファーネスカーボンブラックの製造法に属する。
【００３５】
本発明は、図面に関連して、さらに理解されうる。
【００３６】
本発明によるカーボンブラックは、比ｔａｎδ0／ｔａｎδ60に関する限り、上記のような反転カーボンブラックの同じ必要条件を満足し、従ってゴムコンパウンド中へ配合される場合に、これらは生じたタイヤに減少されたころがり抵抗を付与する。しかしながら、公知の反転カーボンブラックと比較して、これらはより狭い粒度分布により特徴付けられる。粒度分布の記載のために、統計学において使用される「絶対勾配(absolute slope)」の基準は、本明細書で使用される（参照：Lothar Sachs: Statistical Evaluation Methods, (in German) Springer-Verlag, Berlin, 第3版, 第81〜83頁）。これは、当該の問題に適している記載を表し、その際、最大値および最小値により制限される粒度の範囲として粒度分布の形状を記載している。
【００３７】
「絶対勾配」は、対称的な粒度分布からの偏差として定義される。傾斜した分布曲線は、分布曲線の２つの下っている枝の一方が伸びる場合に存在する。左曲線部分が伸びる場合には、これは負の勾配として参照され、すなわち、絶対勾配の測定は、０未満の値を測定する。右曲線区間が伸びる場合には、勾配は正であり、０を上回る値を有する。公知のＡＳＴＭカーボンブラックならびに反転カーボンブラックおよび本発明によるカーボンブラックは、様々な程度の正の勾配で存在する。
【００３８】
意外なことに、技術の現状において補強材カーボンブラックのより幅広い粒度分布がゴムコンパウンドに低下したころがり抵抗を付与するという容認された概念は、一般に有効ではないことが見出された。反転カーボンブラックを有するゴムコンパウンドのころがり抵抗の改善は、明らかに、粒度分布の幅に依存するだけではなく、その代わりに反転カーボンブラックのより大きな表面の粗度およびカーボンブラック表面へのゴムポリマーの付随するより良好な結合により実質的に測定される。
【００３９】
相対的に幅広い粒度分布を有する公知の反転カーボンブラックと比較して、粒度分布の幅を制限することにより本発明によるカーボンブラックの耐摩耗性を改善することが今、可能になった。殊に、大きな粒径を有するカーボンブラックの割合は、カーボンブラックが改善された耐摩耗性を、同時に減少したころがり抵抗とともにゴムコンパウンドに付与すべき場合に、減少させなければならない。これは、粒度分布の絶対勾配が４０００００ｎｍ3より小さく、有利に２０００００ｎｍ3より小さい場合である。ドイツ連邦共和国特許第１９５２１５６５号明細書から公知の反転カーボンブラックの絶対勾配は、４０００００ｎｍ3より高いのに対して、標準のＡＳＴＭカーボンブラックの絶対勾配は１０００００ｎｍ3未満である。
【００４０】
カーボンブラックの粒度分布の絶対勾配は、分離板型遠心分離器および測定された値の相当する評価を用いて決定されることができる。試験すべきカーボンブラック試料は、本方法において、水溶液中に懸濁させ、粒径に応じて分離板型遠心分離器中で分離され；粒子がより大きくなるにつれて、かつその重量が大きくなるにつれて、カーボンブラック粒子は遠心力の結果として水溶液中で外側に向かってより速く移動する。本方法において、カーボンブラック粒子は光の遮断層を通過し、これを用いて吸光が時間の関数として記録される。これらのデータから、粒度分布、すなわち粒径の関数としての頻度が計算される。ついで、絶対勾配ＡＳは、次のようにして決定されることができる：
2012136711.tif 000002
【００４１】
本発明による反転カーボンブラックは、米国特許出願明細書０８／６６５６３２に相応するドイツ連邦共和国特許第１９５２１５６５号明細書に記載されている一般的な方法に従って製造されることができ、これらは双方に基づき、参考文献により本明細書に組み込まれる。本方法によれば、反転カーボンブラックは、反応器の軸線に沿って、燃焼帯域、反応帯域および停止帯域を有するカーボンブラック反応器中で製造される。燃焼帯域において、熱い廃ガス流は、酸素含有ガス中の第一のカーボンブラック原材料の燃焼により発生する。この熱ガス流は、燃焼帯域から反応帯域を通り停止帯域へと導入される。反応帯域において、第二のカーボンブラック原材料は、熱い廃ガスと混合される。カーボンブラック形成は、停止帯域内で水で噴霧することにより停止される。本方法において、オイル、オイル／天然ガス混合物または天然ガス単独が、カーボンブラック原材料として使用される。燃焼帯域中の第一のカーボンブラック原材料の燃焼は、第二のカーボンブラック原料が直ちに接触されるカーボンブラック核を形成するようにして操作される。
【００４２】
本発明によるカーボンブラックを得るために、本方法は、形成しているカーボンブラックが４０００００ｎｍ3未満の絶対勾配を有する粒度分布を有するようにして実施しなければならない。これは、例えば、燃焼空気、第一および第二のカーボンブラック原材料の添加を増大させることにより達成されることができる。
【００４３】
記載されている方法は、一定の反応器形状に制限されない。むしろ、様々な反応器の形式および反応器の大きさに適合されうる。燃焼帯域内の所望の核形成は、当業者により様々な方法を用いて調節されることができる。燃料としてオイルを使用する場合の核形成の最適化のための可能なパラメータは、燃焼空気／オイルの重量比、燃料に使用される噴霧器の種類および噴霧されたオイルの液滴の大きさである。燃焼噴霧器として純粋な圧力噴霧器（単一物質噴霧器）または内部または外部混合を有する二物質流噴霧器を使用することも可能であり、その際、加圧された空気、蒸気、水素、不活性ガスまたは炭化水素ガスが噴霧化媒体として使用されることができる。従って、液体燃料およびガス状燃料の上記の組合せは、例えば、液体燃料の噴霧化媒体としてガス状燃料を使用することにより実施されることができる。
【００４４】
液体燃料の噴霧のためには二物質流噴霧器を使用するのが好ましい。一段階の物質噴霧器において、流速の変化は、液滴の大きさの変化をもたらすのに対して、二物質流噴霧器の場合には、粒径は、流速から大きく独立して影響を受けうる。
【００４５】
噴霧された液滴の大きさは、カーボンブラックオイルの注入位置で十分な数のカーボンブラック核が依然として入手可能であるようにして調節されなければならない。最適な液滴の大きさは、選択される反応器の形状に依存する。例において使用される反応器中で、平均液滴径５０〜１００μｍが有効であることが証明されている。この値は水の噴霧を用いて測定された。しかし、噴霧器の最適な調節は、火炎の出現の観察により反応器で経験的に、最良に実施される。液状燃料の過度に微細な噴霧化は、核形成せずに液滴の完全な燃焼をもたらす。過剰に大きい液滴は、チョーキングおよび不安定な炎をもたらす。僅かにすすっぽい炎は、良好な核形成をもたらす。
【００４６】
いわゆるカーボンブラックオイル；すなわち、高芳香族性および／または長鎖の油は、単独で、または炭化水素含有ガス、殊に天然ガスとの組合せで、カーボンブラック原材料として使用されることができる。適しているカーボンブラックオイルは、石油化学油（水蒸気分解油、接触分解油）、石炭化学油（硬質炭油）および１３０を上回るＢＭＣインデックスを有する熱分解油である。これらのオイルは、液体燃料の場合のように、噴霧され、その際、有利に二物質流噴霧器を用いる。
【００４７】
本発明による方法により、工業用ファーネスカーボンブラックの全範囲を製造することができる。当業者は、本方法に必要な措置、例えば反応帯域内での滞留時間の調節およびカーボンブラック構造に影響を及ぼす添加剤の添加を認識している。本発明による方法により製造されるカーボンブラックは、カーボンブラック分析の特徴の同じものを用いた常用のカーボンブラックとは相当に異なることが見出された。ＳＳＢＲ／ＢＲゴムコンパウンドへの配合において、これらのカーボンブラックは、生じたゴムコンパウンドに、常用のカーボンブラックで得られるよりも大きいｔａｎδ0／ｔａｎδ60比を付与する一方で、同時に、同じＣＴＡＢ表面積および２４Ｍ４−ＤＢＰ吸収量を有するＡＳＴＭカーボンブラックの相応する値よりも少ないｔａｎδ60の値を有する。この観察は、ＣＴＡＢ値２０〜１９０ｍ2／ｇを有するカーボンブラック、殊にＣＴＡＢ値６０〜１４０ｍ2／ｇおよび２４Ｍ４−ＤＢＰ吸収量値４０〜１４０ｍｌ／１００ｇを有するカーボンブラックに適用される。その上、これらのカーボンブラックで、処理法の適当な制御は、粒度分布曲線が大きな粒径を有する特に大きな割合を含有するのを防止するのに使用されることができる。
【００４８】
本発明によるカーボンブラックは、ＳＳＢＲ／ＢＲゴムコンパウンドに、温度へのｔａｎδのより強い依存性を付与する。ドイツ連邦共和国特許第１９５２１５６５号明細書中での反転と呼ばれているこの効果の他に、本発明によるカーボンブラックは、常用の反転カーボンブラックに比較して狭まった粒度分布で存在する。本発明によるカーボンブラックを有するＳＳＢＲ／ＢＲゴムコンパウンドの動的伸び弾性率｜Ｅ*｜は、０℃で、標準のＡＳＴＭカーボンブラックの使用に付随する伸び弾性率よりも一般的に低い。
【００４９】
核誘導されたカーボンブラック形成は、公知の反転カーボンブラックの場合のように、カーボンブラック粒子の表面構造化構成に影響を及ぼす。原子間力顕微鏡法（ＡＦＭ）による実験は、本発明によるカーボンブラックが標準のＡＳＴＭカーボンブラックよりも粗い表面で存在することを示している。
【図面の簡単な説明】
【００５０】
【図１】本発明によるカーボンブラックの製造に使用される反応器の略示縦断面図。
【図２】比ｔａｎδ0／ｔａｎδ60と、本発明による様々なカーボンブラックおよび常用の比較カーボンブラックに関するＣＴＡＢ表面積との関係を示す線図。
【図３】標準のＡＳＴＭカーボンブラックＮ２２０の粒度分布曲線図。
【図４】例Ｅ１の常用の反転カーボンブラックの粒度分布曲線図。
【図５】例Ｂ２の本発明による反転カーボンブラックの粒度分布曲線図。
【図６】参考のゴムコンパウンドと比較した、例Ｅ１によるカーボンブラックを用いたゴムコンパウンドの摩耗挙動を示す３次元図。
【図７】参考のゴムコンパウンドと比較した、例Ｂ２によるカーボンブラックを用いたゴムコンパウンドの摩耗挙動を示す３次元図。
【図８】ナノ構造カーボンブラック（本発明によるカーボンブラック）および相当する常用のカーボンブラックのｔａｎδ60の評価図。
【図９】摩耗試験の評点およびｋｍ／ｈの値の対数の相応する値およびＷ（エネルギー）値の対数をプロットした様々な運転の過酷さの下でのトレッド摩耗試験の結果を説明する図。
【図１０】摩耗試験の評点およびｋｍ／ｈの値の対数の相応する値およびＷ（エネルギー）値の対数をプロットした様々な運転の過酷さの下でのトレッド摩耗試験の結果を説明する図。
【００５１】
ところで、本発明は、次の例に関連して更に説明されている。
【実施例】
【００５２】
例Ｅ１および例Ｂ２
図１で表されるカーボンブラック反応器中で、常用の反転カーボンブラック（例Ｅ１）および本発明による反転カーボンブラック（例Ｂ２）を製造した。
【００５３】
カーボンブラック反応器１は、空気からの酸素を添加しながら第一のカーボンブラック原材料を燃焼させることによるカーボンブラックオイルの熱分解のために熱い廃ガスを発生させる燃焼室２を有する。第一のカーボンブラック原材料は、軸方向のバーナーランス３を通して燃焼室２へ導入される。核誘導されたカーボンブラック形成を最適化するために、バーナーランス３の軸の方向を変えてもよい。
【００５４】
燃焼ガスの添加は、燃焼室２の前面壁の開口部４を通して行われる。燃焼室は、狭窄部５に沿って円錐状に狭くなっている。反応ガス混合物は狭窄部を通過した後、反応室６中に広がる。
【００５５】
Ａ、ＢおよびＣは、オイルランス７を用いて、カーボンブラックオイルを熱処理ガスへ注入するための種々の位置を示している。オイルランスは、その先端に、適当な噴霧ノズルを有する。４個の噴射器がそれぞれの注入箇所で反応器の周面上に分布している。
【００５６】
本発明による方法に重要な、燃焼帯域、反応帯域および停止帯域は、図１でそれぞれＩ〜ＩＩＩのローマ数字を用いて同定される。これらの帯域は相互に厳密に区別することはできない。これらの軸方向の延長は、バーナーランス、オイルランスおよび急冷する水ランス８の与えられる位置調整に依存する。
【００５７】
使用される反応器の寸法は、次のリストから得ることができる：
燃焼室の最大直径：９００ｍｍ
狭窄部までの燃焼室の長さ：１３９０ｍｍ
燃焼室の円錐部の長さ：１１６０ｍｍ
狭窄部の直径：１４０ｍｍ
狭窄部の長さ：２３０ｍｍ
反応室の直径：２５０ｍｍ
オイルランスの位置1)  Ａ：  １１０ｍｍ
Ｂ：−１５０ｍｍ
Ｃ：−３２０ｍｍ
急冷する水ランスの位置1)：約１０００＋５５００ｍｍ
1)  入口から狭窄部へと測定した（＋：入口の後；  −：入口の前）。
【００５８】
記載された反応器中で製造された２つのカーボンブラックを、常法を用いてペレット化した後、これらを特性決定し、かつゴムコンパウンド中に配合する。
【００５９】
カーボンブラックの製造のために、カーボンブラックオイルが、ＢＭＣインデックス１６０を有する第一および第二のカーボンブラック原材料として使用され、性質は第１表にまとめられている。
【００６０】
第１表  カーボンブラックオイルの性質
【表１】
2012136711.tif 000003
【００６１】
カーボンブラックの製造のための反応器パラメータは、第２表にまとめられている。
【００６２】
第２表  例Ｅ１（比較カーボンブラック）および例Ｂ２のカーボンブラックの製造のための反応器パラメータ
【表２】
2012136711.tif 000004
【００６３】
カーボンブラック分析の特性決定：
本発明によるカーボンブラックにおいて、および複数の市販の比較カーボンブラックにおいて、カーボンブラック分析のための標準の特性決定は、次の標準規格に従って測定した：
ＣＴＡＢ表面積：  ＡＳＴＭ  Ｄ−３７６５
ヨウ素吸着量：  ＡＳＴＭ  Ｄ−１５１０
ＤＢＰ吸収量：  ＡＳＴＭ  Ｄ−２４１４
２４Ｍ４−ＤＢＰ吸収量：  ＡＳＴＭ  Ｄ−３４９３
ＢＥＴ表面積：  ＤＩＮ  ６６１３２。
【００６４】
粘弾性の測定：
これらのカーボンブラックで補強されたゴムコンパウンドの粘弾性の測定は、ＤＩＮ５３５１３に従って実施された。殊に、０℃および６０℃での損失係数ｔａｎδならびに０℃での動的伸び弾性率｜Ｅ*｜を測定した。ゴムコンパウンドに使用された試験配合物は、第３表にまとめられている。
【００６５】
第３表  ＳＳＢＲ／ＢＲ試験配合物
【表３】
2012136711.tif 000005
【００６６】
ＳＳＢＲゴム成分は、溶液重合され、スチレン含有量２５重量％およびブタジエン含有量７５重量％を有するＳＢＲコポリマーである。ブタジエンのビニル含有量は６７％である。コポリマーは、オイル３７．５ｐｈｒを含有し、バイエル社(Bayer AG)製のブナ(Buna)ＶＳＬ５０２５−１の商品名で市販されている。ムーニー粘度（ＭＬ１＋４／１００℃）は、約５０であった。
【００６７】
ＢＲゴム成分は、シス−１，４含有量９７重量％、トランス−１，４含有量２重量％、１，２−含有量１重量％を有し、ムーニー粘度３８〜４８を有するシス−１，４−ポリブタジエン（ネオジム(Neogym)型）である。これらの成分は、バイエル社(Bayer AG)製のブナ(Buna)ＣＢ２４の商品名で市販されている。
【００６８】
芳香油として、ケメタル(Chemetall)社製のナフトレン(Naftolen)ＺＤを使用した。試験配合物のＰＰＤ部分はバルカノクス(Valkanox)４０２０であり、ＣＢＳ部分はバルカシト(Valkacit)ＣＺであり、双方ともバイエル社(Bayer AG)製である。ワックスとして、ＨＢ-Fuller GmbH社製のプロテクター(Protector)Ｇ３５として公知の製品が使用される。
【００６９】
ゴムコンパウンド中へのカーボンブラックの配合は、表の形の次のリストに従って３段階で実施した：
【表４】
2012136711.tif 000006
【００７０】
【表５】
2012136711.tif 000007
【００７１】
【表６】
2012136711.tif 000008
【００７２】
その後の粘弾性測定は、そのつど、上記ゴムコンパウンドから製造された５個の試験体で、次の条件下で実施した：
第４表  ＤＩＮ５３５１３による粘弾性測定
【表７】
2012136711.tif 000009
【００７３】
そのつど、５個の試験体に関して実施された測定の平均が使用される。粘弾性試験の結果は、第５表にまとめられ、図２にグラフで表されている。全体的に、第５表中でＣ１〜Ｃ１４で示された１４個の市販の比較カーボンブラックおよび例Ｅ１およびＢ２のカーボンブラックが試験された。
【００７４】
第５表には、公知の範囲で、比較カーボンブラックのＡＳＴＭ分類が含まれている。
【００７５】
第５表において、カーボンブラックは増大するＣＴＡＢ表面積により配列されている。図２において、比ｔａｎδ0／ｔａｎδ60は、これらのカーボンブラックの上記のＣＴＡＢ表面積から提供される。同一のＣＴＡＢ表面積を有する２つの反転カーボンブラックは、明らかにより大きなｔａｎδ0の比、すなわち、損失係数のより急勾配の温度プロフィールを有する。このことは、特に、欧州特許第０３１５４４２号明細書によるカーボンブラックである、第５表における２つの低ヒステリシスカーボンブラック（Ｃ３およびＣ６）と比較して当てはまる。ｌｈカーボンブラックとともに、損失係数のより急勾配の温度プロフィールは観察されなかった。
【００７６】
第５表の補遺は、前図に述べられているような別の例を含む第５表の続きである。従って、双方の図における例は、本明細書において同じ目的のために提供される。第５表の補遺における化合物は、第５表におけるようにして製造されたが、但し時間が異なる。ゴム混合物に関連する絶対数は、相互に時間で異なり、これらの例は、別個の図で提供されている。
【００７７】
ＡＳＴＭの呼称は、試験カーボンブラックＣ１７に適用されていないが、しかしこのカーボンブラックを常法で製造した。ｔａｎδ0／ｔａｎδ60のファクターを図２におけるＣＴＡＢ数で置き換える場合には、市販のカーボンブラックが表された線の下にあり、「Ｂ」で示されるカーボンブラックが表された線の上にあることが認められる。
【００７８】
反転カーボンブラックの範囲は、常用のカーボンブラックから明瞭に限界を定めることができる。この反転カーボンブラックの範囲は、図２において表されている限界直線の上にあり、これは関係式
ｔａｎδ0／ｔａｎδ60  ＝  ２．７６−６．７×１０-3×ＣＴＡＢ
から得られる。
【００７９】
さらに、反転カーボンブラックは、同一のＣＴＡＢ表面積および類似の２４Ｍ４−ＤＢＰ吸収量を有する標準のＡＳＴＭカーボンブラックと比較して、得られた損失係数ｔａｎδ60がより低く、かつ一般に得られたゴムコンパウンドの動的伸び弾性率がより低いことが特徴的である。
【００８０】
第５表からは、ｔａｎδ60は０．４０未満であることがわかる。ｔａｎδ60が０．３またはそれ未満、有利に０．２５またはそれ未満であるものが好ましい。
【００８１】
【表８】
2012136711.tif 000010
【００８２】
【表９】
2012136711.tif 000011
【００８３】
粒度分布曲線：
粒度分布曲線の測定のためには、ブルックハーベン(Brookhaven)社製の赤色灯ダイオードを有する分離板型遠心分離器ＢＩ−ＤＣＰが使用された。この装置は、吸光度測定から微細な粒状固体の粒度分布曲線を測定するために特別に開発され、自動測定装置および粒度分布の決定のための評定プログラムを備えていた。
【００８４】
測定を実施するために、エタノール２００ｍｌ、アンモニア溶液５滴およびトリトン(Triton)Ｘ−１００  ０．５ｇを含有し、脱塩水を用いて容量１０００ｍｌにした分散溶液を最初に製造した。さらに、トリトン(Triton)Ｘ−１００  ０．５ｇ、アンモニア溶液５滴を含有し、容量を脱塩水で１０００ｍｌにした回転溶液を製造した。
【００８５】
引続き、カーボンブラック２０ｍｇを、分散溶液２０ｍｌと混合し、冷却浴中で、１００−Ｗ超音波出力（８０％パルス）で４．５分間溶液中に懸濁させた。
【００８６】
測定を開始する前に、遠心分離器を１１０００分-1の毎分回転数で３０分間運転した。エタノール１ｍｌを回転円板へ注入し、ついで底部層を回転溶液１５ｍｌで注意深く適用した。約１分後、カーボンブラック懸濁液２５０μｌを注入し、装置の測定プログラムを開始させ；ついでドデカン５０μｌを遠心分離器中の回転溶液の上に被覆した。２つの測定は、測定されたそれぞれの試料で測定された。
【００８７】
生データ曲線の評価を、散乱光の補正を考慮に入れた装置の計算プログラムおよび自動ベースラインフィッティングで実施した。
【００８８】
図３〜５は、得られた粒度分布曲線を示しており、これから上記のように、分布曲線の絶対勾配を計算することが可能である。
【００８９】
図３は、第５表中の比較カーボンブラックＣ９の分布曲線であり、図４は、例Ｅ１の反転カーボンブラックの分布曲線であり、図５は本発明による例Ｂ２の反転カーボンブラックの分布曲線を表す。例Ｅ１の公知の反転カーボンブラックは、分布曲線において強い非対称性を示し、このことは特に、約１００ｎｍを上回る粒度の割合がより大きいことに起因している。カーボンブラック粒子のこの割合は、本発明による反転カーボンブラックでは相当に減少し、このことは、本明細書において相当により低い絶対勾配で現れている。
【００９０】
このような分布曲線から決定される絶対勾配の値は、第６表において複数の標準ＡＳＴＭカーボンブラックおよび２つの反転カーボンブラックでまとめられている。標準のＡＳＴＭカーボンブラックがきわめて低い絶対勾配で存在し、すなわちこの粒度分布曲線は、相対的に対称的であることがわかる。例Ｅ１の公知の反転カーボンブラックは、それとは対照的に、４０００００ｎｍ3よりも極めて大きい絶対勾配を示す。本発明による例Ｂ２の反転カーボンブラックで、絶対勾配は、標準のカーボンブラックよりも依然としてより大きいが、しかし公知の反転カーボンブラックで得られた絶対勾配の約１／３だけ低い。
【００９１】
第６表の補遺には、第６表の上記で述べたように同じ形式で付加的なカーボンブラックをまとめられている。公知の反転カーボンブラック（Ｅ３およびＥ５）は、特許の保護が請求された反転カーボンブラック（Ｂ４（ＥＢ１７１）およびＢ６（ＥＢ１６７））に比較して４０００００ｎｍ3を上回る絶対勾配を有する。新規の反転カーボンブラックは、このマークの下にある。特許の保護が請求された例Ｂ７の反転カーボンブラック（ＥＢ１６９）は、同様に、４０００００ｎｍ3未満である絶対勾配を有する。常法で製造される参考のカーボンブラックＣ１７（ＥＢ１６９に対する参考）は、正規のＡＳＴＭカーボンブラックと比較可能である絶対勾配で示される。
【００９２】
第６表の補遺における付加的な例は、それ自体、第６表に関連するものと同じ特性を示す。また、品質は、典型的なこの種類のカーボンブラック、すなわち、より低いｔａｎδ60、狭い凝集体の粒度分布、ならびにより低い絶対勾配であることが認められ、これらはＣＴＡＢ数と同様に表面から独立し、かつ関連するカーボンブラックの構造（ＤＢＰ数）から独立している。従って、本発明の列挙された利点、例えば減少した摩擦および改善された摩耗は、請求の範囲で請求した本発明により任意のカーボンブラックの種類に与えられることができる普遍的な品質である。
【００９３】
ｔａｎδ60に関連する改善（ころがり抵抗に相関する）は、図８に示されており、第６表は、新規反転カーボンブラックの凝集体の粒度分布がｔａｎδ60値の影響を受けることなく低く保たれることができる。狭い凝集体の粒度分布は、より低い絶対勾配に相当し、これは、前記のものと比較されるものとして新規の反転カーボンブラックにおいて示されている。
【００９４】
第６表  複数のカーボンブラックの粒度分布曲線の絶対勾配
【表１０】
2012136711.tif 000012
【００９５】
第６表の補遺
【表１１】
2012136711.tif 000013
【００９６】
摩耗試験：
２つの反転カーボンブラックおよび標準のカーボンブラックＮ２２０を用いて製造されたゴムコンパウンドの摩耗挙動は、特別な摩耗試験を用いて試験された。この摩耗試験は、様々な路面および速度の参考のゴムコンパウンドに関連するゴムコンパウンドの摩耗を評価する。
【００９７】
使用される摩耗試験は、次の刊行物に詳細に記載されている：
K.A.Grosch, the 131th ACS Rubber Div. Meeting, No.7 (1987)および
K.A. Grosch他, Kautsch. Gummi Kunstst. 50, 841 (1997)。
【００９８】
相当する試験装置は、商業的に入手可能である。従って、この装置で実施される摩耗試験の詳細に関連して上記刊行物が参照される。
【００９９】
摩耗試験に使用されるゴムコンパウンドは、粘弾性試験のゴムコンパウンドと同一であった。参考のゴムコンパウンドとして、標準のカーボンブラックＮ２２０（Ｃ９）を有するゴムコンパウンドを使用した。
【０１００】
図６および７は、得られた結果を、これらの図の三次元グラフで示したものであり、摩耗の評価は、速度の対数および試験体の負荷適用の結果として記録されるエネルギーＷの対数の関数として、参考のゴムコンパウンドに対してプロットされている。参考のゴムコンパウンドの摩耗挙動は、１００に等しく固定されている。
【０１０１】
図６は、例Ｅ１の反転カーボンブラックを用いたゴムコンパウンドの摩耗挙動を示している。公知の反転カーボンブラックを有するゴムコンパウンドは、小さな負荷適用および低速度の場合に、参考のゴムコンパウンドと比較して相当に減少した摩耗を有する。しかしながら、適用された負荷が高い場合には、摩耗は、参考のゴムコンパウンドと比較して増大する。
【０１０２】
図７は、参考のゴムコンパウンドと比較して、本発明による例Ｂ２の反転カーボンブラックを用いたゴムコンパウンドの摩耗挙動を示している。本発明による反転カーボンブラックを有するゴムコンパウンドは、公知の反転カーボンブラックよりもより均衡のとれた摩耗挙動を示す。まさに、高い速度および高い負荷でこのゴムコンパウンドは、依然として１０％改善された摩耗挙動を示す。従って、本発明によるカーボンブラックは、タイヤキャップ表面および密着性混合物のためのゴムコンパウンドの製造に卓越して適している。
【０１０３】
図９および１０は、狭い凝集体の粒度分布により与えられるトレッド摩耗の正の影響を明瞭に説明している。幅広い凝集体の粒度分布ＥＢ１４５（公知の反転カーボンブラック）が明らかに高く厳しいトレッド摩耗の弱さを示すのに対して、狭い凝集体の粒度分布のナノ構造ＥＢ１６７は、全ての過酷さで卓越した耐摩耗性を与える。全体的に、ＥＢ１６７のトレッド摩耗性能は、それぞれのＡＳＴＭブラックＮ３５６より優れている。
【０１０４】
ｔａｎδおよび｜Ｅ*｜の範囲の値は、参考文献で本明細書中に組み込まれるＤＩＮ５３５１３に従って測定した。
【０１０５】
別の変法および前述の変形は、当業者には明白なものであり、本発明に係属している請求の範囲により包含されうることを意味している。
【０１０６】
ドイツ連邦共和国特許出願明細書１９８１６０２５．９は関連するものであり、参考のために本明細書中に組み込まれている。
【符号の説明】
【０１０７】
１  カーボンブラック反応器、  ２  燃焼室、  ３  バーナーランス、  ４  開口部、  ５  狭窄部、  ６  反応室、  ７  オイルランス、  ８  水ランス、  Ｉ  燃焼帯域、  ＩＩ  反応帯域、  ＩＩＩ  停止帯域
【図１】
2012136711.tif 000015
【図２】
2012136711.tif 000016
【図３】
2012136711.tif 000017
【図４】
2012136711.tif 000018
【図５】
2012136711.tif 000019
【図６】
2012136711.tif 000020
【図７】
2012136711.tif 000021
【図８】
2012136711.tif 000022
【図９】
2012136711.tif 000023
【図１０】
2012136711.tif 000024